触媒を安定化したり、開環重合反応の反応速度や重合体の分⼦量分布を調整することがで きる。 

 活性調整剤は、官能基を有する有機化合物であれば特に制限されない。活性調整剤とし ては、含酸素化合物、含窒素化合物、含リン化合物等が挙げられる。  含酸素化合物としては、ジエチルエーテル、ジイソプロピルエーテル、ジブチルエーテ ル、アニソール、フラン、テトラヒドロフラン等のエーテル類；アセトン、ベンゾフェノ ン、シクロヘキサノンなどのケトン類；エチルアセテート等のエステル類；等が挙げられ る。 

 含窒素化合物としては、アセトニトリル、ベンゾニトリル等のニトリル類；トリエチル アミン、トリイソプロピルアミン、キヌクリジン、Ｎ，Ｎ−ジエチルアニリン等のアミン 類；ピリジン、２，４−ルチジン、２，６−ルチジン、２−ｔ−ブチルピリジン等のピリ ジン類；等が挙げられる。 

 含リン化合物としては、トリフェニルホスフィン、トリシクロヘキシルホスフィン、ト リフェニルホスフェ−ト、トリメチルホスフェート等のホスフィン類；トリフェニルホス フィンオキシド等のホスフィンオキシド類；等が挙げられる。 

 活性調整剤は、１種単独で、あるいは２種以上を組み合わせて⽤いることができる。添 加する活性調整剤の量は、特に限定されないが、通常、式（１）で⽰される⾦属化合物に 対して０．０１〜１００モル％の間で選択すればよい。 

【００３９】 

 重合反応系には、開環重合体の分⼦量を調整するために分⼦量調整剤を添加してもよい 。分⼦量調整剤としては、１−ブテン、１−ペンテン、１−ヘキセン、１−オクテン等の α−オレフィン類；スチレン、ビニルトルエン等の芳⾹族ビニル化合物；エチルビニルエ ーテル、イソブチルビニルエーテル、アリルグリシジルエーテル、酢酸アリル、アリルア ルコール、グリシジルメタクリレート等の酸素含有ビニル化合物；アリルクロライド等の ハロゲン含有ビニル化合物；アクリルアミド等の窒素含有ビニル化合物；１，４−ペンタ ジエン、１，４−ヘキサジエン、１，５−ヘキサジエン、１，６−ヘプタジエン、２−メ チル−１，４−ペンタジエン、２，５−ジメチル−１，５−ヘキサジエン等の⾮共役ジエ ン；１，３−ブタジエン、２−メチル−１，３−ブタジエン、２，３−ジメチル−１，３ −ブタジエン、１，３−ペンタジエン、１，３−ヘキサジエン等の共役ジエン；等が挙げ られる。 

 分⼦量調整剤は、１種単独で、あるいは２種以上を組み合わせて⽤いることができる。 添加する分⼦量調整剤の量は⽬的とする分⼦量に応じて適宜決定すればよいが、通常、ジ シクロペンタジエンに対して、０．１〜５０モル％の範囲で選択すればよい。 

【００４０】 

 重合温度は特に制限はないが、通常、−７８〜＋２００℃の範囲であり、好ましくは− ３０〜＋１８０℃の範囲である。重合時間は、特に制限はなく、反応規模にも依存するが 、通常１分間から１０００時間の範囲である。 

【００４１】 

 ジシクロペンタジエン開環重合体の重量平均分⼦量（Ｍｗ）は、特に限定されないが、 通常１，０００〜１，０００，０００、好ましくは、２，０００〜５００，０００である 。このような重量平均分⼦量を有する開環重合体を⽔素化反応に供することによって、成 形加⼯性と耐熱性とのバランスに優れた重合体（α１）を得ることができる。開環重合体 の重量平均分⼦量は、重合時に⽤いる分⼦量調整剤の添加量などを調節することにより、 調節することができる。 

【００４２】 

 ジシクロペンタジエン開環重合体の分⼦量分布（Ｍｗ／Ｍｎ）は、特に限定されないが 、通常１．０〜４．０であり、好ましくは１．５〜３．５である。このような分⼦量分布 を有する開環重合体を⽔素化反応に供することによって、成形加⼯性に優れた重合体（α １）を得ることができる。開環重合体の分⼦量分布は、重合反応時における単量体の添加 ⽅法や単量体の濃度により、調節することができる。 

